(57)【要約】【課題】可視光領域だけでなく赤外線領域においても透過性に優れ、しかも低抵抗値を有する酸化物透明導電膜を提供する。【解決手段】酸化インジウムを主成分とし、タングステン／インジウムの原子数比で０．０１９〜０．０３４の割合で、酸化インジウムのインジウムがタングステンに置換され、かつ酸化インジウムは結晶質である。あるいは、スパッタリングによる成膜で形成され、結晶質の酸化インジウムを主成分とし、タングステンを含む酸化物透明導電膜において、実質的に全てのタングステンが酸化インジウムのインジウムに対し置換されている。【選択図】　なし【特許請求の範囲】
【請求項１】
結晶質の酸化インジウムを主成分とし、タングステンを含む酸化物透明導電膜において、タングステン／インジウムの原子数比で０．０１９〜０．０３４の割合で、酸化インジウムのインジウムがタングステンに置換されていることを特徴とする酸化物透明導電膜。
【請求項２】
ホール効果測定によるキャリア電子密度が５．５×１０２０ｃｍ−３以下で、キャリア電子の移動度が５０ｃｍ２／Ｖｓｅｃ以上であることを特徴とする請求項１記載の酸化物透明導電膜
【請求項３】
比抵抗が４．６×１０−４Ωｃｍ以下であることを特徴とする請求項１〜２のいずれかに記載の酸化物透明導電膜。
【請求項４】
スパッタリング法で作製されたことを特徴とする請求項１〜３のいずれかに記載の酸化物透明導電膜。
【請求項５】
結晶質の酸化インジウムを主成分とし、タングステン及びスズを含む酸化物透明導電膜において、タングステン／インジウムの原子数比で０．０１９〜０．０３４の割合で酸化インジウムのインジウムがタングステンに置換され、且つスズ／インジウム原子比で０．０１２以下の割合で酸化インジウムのインジウムがスズに置換されていることを特徴とする酸化物透明導電膜。
【請求項６】
ホール効果測定によるキャリア電子密度が５．５×１０２０ｃｍ−３以下で、キャリア電子の移動度が５０ｃｍ２／Ｖｓｅｃ以上であることを特徴とする請求項５記載の酸化物透明導電膜
【請求項７】
比抵抗が４．６×１０−４Ωｃｍ以下であることを特徴とする請求項５〜６のいずれかに記載の酸化物透明導電膜。
【請求項８】
スパッタリング法で作製されたことを特徴とする請求項５〜７のいずれかに記載の酸化物透明導電膜。
【請求項９】
請求項１〜８のいずれかに記載の酸化物透明導電膜を受光部側の電極に用いた太陽電池。
【請求項１０】
酸素の割合が０．３〜３体積％であるアルゴンと酸素の混合ガスをスパッタガスに用い、スパッタガスの圧力が０．２〜１．０Ｐａで、基板温度が２００℃以上で、スパッタリングにより基板に成膜を行うことを特徴とする請求項１〜８のいずれかに記載の酸化物透明導電膜を作製する方法。
【請求項１１】
スパッタリングによる成膜で形成され、結晶質の酸化インジウムを主成分とし、タングステンを含む酸化物透明導電膜において、実質的に全てのタングステンが酸化インジウムのインジウムに対し置換されていることを特徴とする酸化物透明導電膜。
【請求項１２】
スパッタリングによる成膜で形成され、結晶質の酸化インジウムを主成分とし、タングステン及びスズを含む酸化物透明導電膜において、実質的に全てのタングステン及びスズが酸化インジウムのインジウムに対し置換されていることを特徴とする酸化物透明導電膜。
【発明の詳細な説明】
【０００１】
【発明の属する技術分野】
本発明は、太陽電池の電極などに用いられる低抵抗で、透過率の高い酸化物透明導電膜に関する。
【０００２】
【従来の技術】
酸化物透明導電膜は、高い導電性と可視光領域での高い透過率とを有する。このため、酸化物透明導電膜は太陽電池、液晶表示素子、その他各種受光素子等の電極として利用されているばかりでなく、近赤外域の波長での反射吸収特性を生かして自動車窓ガラスや建築物の窓ガラス等に用いる熱線反射膜や、各種の帯電防止膜、冷凍ショーケースなどの防曇用の透明発熱体としても利用されている。
【０００３】
酸化物透明導電膜には、アンチモンやフッ素がドーピングされた酸化錫（ＳｎＯ２）膜や、アルミニウムやガリウムがドーピングされた酸化亜鉛（ＺｎＯ）膜や、錫がドーピングされた酸化インジウム（Ｉｎ２Ｏ３）膜などが広範に利用されている。特に、錫がドーピングされた酸化インジウム膜、すなわちＩｎ２Ｏ３−Ｓｎ系膜はＩＴＯ（Ｉｎｄｉｕｍ　ｔｉｎ　ｏｘｉｄｅ）膜と称され、低抵抗の膜が容易に得られることから良く用いられている。
【０００４】
酸化インジウム（Ｉｎ２Ｏ３）膜に関し、タングステン添加酸化インジウム膜は、従来から知られている。例えば特公昭５０−１９１２５号公報には電子ビーム蒸着法で３５０℃の加熱ガラス基板上にタングステン添加酸化インジウム膜を製造する技術が記されている。しかし、この公報に記載のタングステン添加酸化インジウム膜は、酸化インジウム膜の低抵抗化を狙ったものである。この公報には、可視光領域の透過率が良好なことと、赤外領域での透過率の低下がみられたことが記載されており、ここで得られた酸化物透明導電膜は、従来のＩＴＯ膜の光学特性と同等であり、赤外領域の透過率向上は図られていない。したがって、上記公報に記載のタングステン添加酸化インジウム膜の場合では、タングステンを酸化インジウムに添加することによって酸化インジウム膜の低抵抗化をねらっただけであり、必ずしも同時に赤外線領域に透過率の高い低抵抗透明導電材料は実現しないことを示している。
【０００５】
また、上記公報の記載によれば、蒸着法のターゲット中のタングステン量は規制されているが、酸化物透明導電膜中のタングステン含有量については規制されていない。ターゲット（酸化インジウムと酸化タングステンの混合体）のタングステン／インジウム原子比は０．０１９となっているが、一般に、蒸着による酸化物透明導電膜と成膜用ターゲット間の組成ずれは大きいため、酸化物透明導電膜の組成は推測できない。
【０００６】
酸化物透明導電膜の製造方法としてはスパッタリング法や蒸着法、透明導電層形成用塗液を塗布する方法が良く用いられている。特に、スパッタリング法は、蒸気圧の低い材料を用いて被成膜物質すなわち基板の上に膜を形成する場合や、精密な膜厚制御が必要とされる際に有効な手法であり、操作が非常に簡便であることから広範に利用されている。
【０００７】
スパッタリング法は一般に、約１０Ｐａ以下のアルゴンガス圧のもとで、基板を陽極とし、ターゲットを陰極としてこれらの間にグロー放電を起こしてアルゴンプラズマを発生させ、プラズマ中のアルゴン陽イオンを陰極のターゲットに衝突させ、これによってターゲット成分の粒子をはじき飛ばし、該粒子を基板上に堆積させて成膜するというものである。
【０００８】
スパッタリング法は、アルゴンプラズマの発生方法で分類され、高周波プラズマを用いるものは高周波スパッタリング法、直流プラズマを用いるものは直流スパッタリング法という。また、ターゲットの裏側にマグネットを配置してアルゴンプラズマをターゲット直上に集中させ、低ガス圧でもアルゴンイオンの衝突効率を上げて成膜する方法をマグネトロンスパッタ法という。通常、上記の酸化物透明導電膜の製造法には直流マグネトロンスパッタ法が採用されている。
【０００９】
酸化物透明導電膜の用途の１つである太陽電池は、ｐ型とｎ型の半導体を積層したものであり、半導体の種類によって大別される。もっとも多く使用されている太陽電池は、安全で資源量の豊富なシリコンを用いたものである。シリコンを用いた太陽電池の中には、単結晶シリコン、多結晶シリコン、アモルファスシリコンの３種類がある。また、化合物薄膜太陽電池とよばれるＣｕＩｎＳｅ２、ＧａＡｓ、ＣｄＴｅなどの化合物半導体を用いた太陽電池も開発が行われている。何れのタイプの太陽電池でも、光が当たる表側の電極には透明導電膜が不可欠であり、ＩＴＯ膜やアルミニウムやガリウムがドーピングされた酸化亜鉛（ＺｎＯ）膜が利用されてきた。上記透明導電膜に要求される特性には、低抵抗であることと太陽光の透過率が高いことである。
【００１０】
【発明が解決しようとする課題】
これまで使用されてきたＩＴＯ膜やアルミニウムやガリウムがドーピングされた酸化亜鉛（ＺｎＯ）膜は、低抵抗で可視光領域での透過率が高いものの、赤外領域での透過率が低く、赤外太陽光エネルギーを十分利用することができない。
【００１１】
透明導電膜による赤外線の透過率がキャリア電子密度が大きいほど低くなることから、ＩＴＯ膜やアルミニウムやガリウムがドーピングされた酸化亜鉛（ＺｎＯ）膜で赤外領域での透過率が低いのは、キャリア電子密度が高いためと考えられる。すなわち、一般に物質に光が入射すると、物質内で一部は散乱され、一部は吸収され、その残りが透過される。例えば、Ｉｎ２Ｏ３系やＺｎＯ系の透明導電材料はｎ型半導体であり、キャリア電子が存在してその移動が電気伝導に寄与する。このような透明導電膜中のキャリア電子は赤外線を散乱させたり吸収したりする。膜中のキャリア電子密度が多くなると赤外線の散乱と吸収は多くなる。つまり、キャリア電子密度が多くなると赤外線の透過を低下させる。従来用いられていた低抵抗のＩＴＯ膜やアルミニウムやガリウムがドーピングされた酸化亜鉛（ＺｎＯ）膜は、キャリア電子密度が１×１０２１ｃｍ−３以上であるため、１０００ｎｍ以上の赤外線は膜に吸収されたり反射されたりして膜をほとんど透過できない。
【００１２】
【課題を解決するための手段】
本発明の酸化物透明導電膜は、第１の特徴によれば、結晶質の酸化インジウムを主成分とし、タングステンを含み、タングステン／インジウムの原子数比で０．０１９〜０．０３４の割合で、酸化インジウムのインジウムがタングステンに置換されている。
【００１３】
本発明の他の態様による酸化物透明導電膜は、スパッタリングによる成膜で形成され、結晶質の酸化インジウムを主成分とし、タングステンを含む酸化物透明導電膜において、実質的に全てのタングステンが酸化インジウムのインジウムに対し置換されている。
【００１４】
本発明の酸化物透明導電膜は、第２の特徴によれば、結晶質の酸化インジウムを主成分とし、タングステン及びスズを含み、タングステン／インジウムの原子数比で０．０１９〜０．０３４の割合で酸化インジウムのインジウムがタングステンに置換有され、且つスズ／インジウム原子比で０．０１２以下の割合で酸化インジウムのインジウムがスズに置換されている。
【００１５】
本発明の他の態様による酸化物透明導電膜は、スパッタリングによる成膜で形成され、結晶質の酸化インジウムを主成分とし、タングステン及びスズを含む酸化物透明導電膜において、実質的に全てのタングステン及びスズが酸化インジウムのインジウムに対し置換されている。
【００１６】
当該酸化物透明導電膜は、ホール効果測定によるキャリア電子密度が５．５×１０２０ｃｍ−３以下で、キャリア電子の移動度が５０ｃｍ２／Ｖｓｅｃ以上であることが好ましい。また、比抵抗が４．６×１０−４Ωｃｍ以下であることが好ましい。さらに、スパッタリング法で作製されることが好ましい。
【００１７】
当該酸化物透明導電膜は、太陽電池受光部側の電極、すなわち電極膜に好適である。
【００１８】
当該酸化物透明導電膜は、アルゴンと酸素の混合ガスを用い、混合ガス中の酸素の割合が０．３〜３体積％であり、スパッタガス圧力が０．２〜１．０Ｐａで、基板温度が２００℃以上で、スパッタリングにより基板に成膜できる。
【００１９】
【発明の実施の形態】
本発明では、上記課題を克服することを目的に、可視光領域だけでなく赤外線領域においても透過性に優れ、しかも低抵抗値を有する酸化物透明導電膜を提供する。
【００２０】
特に、本発明の酸化物透明導電膜を太陽電池の電極膜に用いることによって、従来では不可能であった赤外線領域の太陽光エネルギーの高効率利用を可能にする。
【００２１】
上記の目的を達成するために、本発明に係る酸化物透明導電膜は、次のような構成となっている。
【００２２】
すなわち、本発明の１態様による酸化物透明導電膜は、酸化インジウムを主成分とし、タングステン／インジウムの原子数比で０．０１９〜０．０３４の割合で酸化インジウムのインジウムがタングステンに置換され、かつ酸化インジウムは結晶質である。
【００２３】
本発明の他の態様による酸化物透明導電膜は、スパッタリングによる成膜で形成され、結晶質の酸化インジウムを主成分とし、タングステンを含む酸化物透明導電膜において、実質的に全てのタングステンが酸化インジウムのインジウムに対し置換されている。
【００２４】
さらに、本発明の他の態様による酸化物透明導電膜は、酸化インジウムを主成分とし、タングステン／インジウムの原子数比で０．０１９〜０．０３４の割合で酸化インジウムのインジウムがタングステンに置換され、且つスズ／インジウム原子比で０．０１２以下の割合で酸化インジウムのインジウムがスズに置換して含有され、酸化インジウムは結晶質である。
【００２５】
さらに、本発明の他の態様による酸化物透明導電膜は、スパッタリングによる成膜で形成され、結晶質の酸化インジウムを主成分とし、タングステン及びスズを含む酸化物透明導電膜において、実質的に全てのタングステン及びスズが酸化インジウムのインジウムに対し置換されている。
【００２６】
当該酸化物透明導電膜の属性は、ホール効果測定によるキャリア電子濃度が５．５×１０２０ｃｍ−３以下で、キャリア電子の移動度が５０ｃｍ２／Ｖｓｅｃ以上であり、比抵抗が４．６×１０−４Ωｃｍ以下で、太陽電池受光部側の電極に好適である。
【００２７】
当該酸化物透明導電膜は、アルゴンと酸素の混合ガスをスパッタガスに用い、混合ガス中の酸素の割合が０．３〜３体積％であり、スパッタガスの圧力が０．２〜１．０Ｐａで、基板温度が２００℃以上で、スパッタリングを行って、作製できる。以下に詳述する。
【００２８】
タングステン及びスズの添加
上記ターゲット中のタングステン含有量を変えることにより、膜中のタングステン含有量を変化させることができる。このとき、作製される酸化物透明導電膜の構造や結晶性は、膜中のタングステン含有量、基板加熱温度、不活性ガス雰囲気中の酸素分圧、成膜速度等の成膜条件に依存する。
【００２９】
スパッタリング成膜
本発明に係る酸化物透明導電膜は、スパッタリング法により成膜するのが好ましい。すなわち、原料であるスパッタリングターゲットとしてタングステンを含む酸化インジウム焼結体ターゲットを用い、スパッタリング装置内に基板と前記複合ターゲットとを配置し、酸素ガスを含むアルゴン不活性ガス雰囲気中で、前記基板を所定の温度に加熱した状態とし、この基板と前記ターゲットとの間に電界を印加してターゲット基板間にプラズマを発生させることによって、基板上にタングステンを酸化インジウムのインジウムを置換した状態で含有する酸化インジウムよりなる酸化物透明導電膜を作製することができる。
【００３０】
また、タングステンとスズを含む酸化インジウム焼結体ターゲットを用いた上記と同様のスパッタリング法によって、酸化インジウムを主成分としてタングステンとスズを酸化インジウムのインジウムを置換した状態で含有する結晶質の酸化物透明導電膜を得ることができる。
【００３１】
スパッタリング法により成膜された透明導電膜は、蒸着法と比べて格段に密着力に優れた実用的な透明導電膜が得られる。これは、スパッタリング法で得られる膜は、基板に入射するスパッタ粒子のエネルギーが大きいため基板上で安定した緻密な膜が得られ、密着性が優れているからであると考えられる。
【００３２】
赤外線領域に透過率が高く低抵抗の透明導電膜を得るためには、成膜条件を規制する必要があり、特に、スパッタリング成膜中の成膜ガス中酸素量やガス圧、基板温度を最適にすることが必要不可欠である。
【００３３】
スパッタリング成膜中の成膜ガス中酸素量はアルゴンガス量に対して０．３〜３％であることが好ましい。成膜ガス中酸素量が０．３％未満であると赤外光領域の透過率の低い膜しか得られない。すなわち、成膜ガス中の酸素量は、０．３％未満であると、酸化インジウムの酸素欠損によるキャリア電子密度が増大して、赤外領域の透過率が低くなる。酸素量が３％より多くなると、酸化インジウムの酸素欠損がほとんど消失する。また、タングステンやスズの不純物元素の近傍に酸素が取り込まれ中性の状態になる。これによって、キャリア電子密度と移動度の急激に低下し、膜の比抵抗が高くなる。
【００３４】
また、成膜ガス圧は０．２〜１．０Ｐａであることが好ましい。酸化物のターゲットをスパッタリングすると、負の電荷を持つ酸素イオンがターゲットから発生する。該酸素イオンは、ターゲットと基板の間の電圧で基板方向に加速される。０．２Ｐａより低いと、酸素イオンのアルゴンガスとの衝突が少ないために、高いエネルギー状態のまま基板に入射し、基板上の膜を再スパッタリングする。この結果、緻密な膜が得られない。１．０Ｐａより高いガス圧であると、成膜のために必要なスパッタ粒子が基板に到達する前に成膜ガスと衝突する回数が多くなる。このために、スパッタ粒子が、低エネルギー状態で基板に堆積し、緻密な膜が得られない。
【００３５】
本発明の結晶性の酸化物透明導電膜を作製するには、基板温度を２００℃以上に加熱するのが好ましい。これにより、タングステンやスズを酸化インジウムに固溶させた結晶性のよい膜が得られる。基板温度が２００℃未満では、タングステンやスズがドープされた結晶性のよい膜が得られず、移動度の低い膜しか得られない。
【００３６】
酸化物透明導電膜の組成、構造、電気特性、光学特性
上記のスパッタリング法により形成された種々の組成の酸化物透明導電膜の場合、酸化インジウムを主成分としタングステンをタングステン／インジウム原子比で０．０１９〜０．０３４の割合で酸化インジウムのインジウムを置換した状態で含有する酸化物透明導電膜、或いは、酸化インジウムを主成分とし、タングステン及びスズを酸化インジウムのインジウムを置換した状態で含有し、タングステン／インジウム原子比が０．０１９〜０．０３４の割合で、スズ／インジウム原子比が０．０１２以下の割合である結晶性の酸化物透明導電膜を作製すると、キャリア電子濃度が５．５×１０２０ｃｍ−３以下と従来のＩＴＯ膜より低く、キャリア電子の移動度が５０〜７３ｃｍ２／Ｖｓｅｃと高く、かつ比抵抗が１．９〜４．６×１０−４Ωｃｍ以下の低電気抵抗率を有する。
【００３７】
従来用いられていた低抵抗のＩＴＯ膜やアルミニウムやガリウムがドーピングされた酸化亜鉛（ＺｎＯ）膜におけるキャリア電子密度が１×１０２１ｃｍ−３以上であるのに対して、本発明の上記の酸化物透明導電膜は、キャリア電子密度が５．５×１０２０ｃｍ−３以下と低いので、赤外線の透過が良い。
【００３８】
また、一般に物質の比抵抗ρは、キャリア電子密度ｎとキャリア電子の移動度μの積に依存する（１／ρ＝ｅｎμ、ｅ：電荷素量）。本発明の材料は、キャリア電子密度が従来材料より低いが、キャリア電子の移動度が５０ｃｍ２／Ｖｓｅｃ以上と従来材料の移動度（例えばＩＴＯ膜では約２０〜３０ｃｍ２／Ｖｓｅｃ）と比べて大きいため、電気抵抗率は従来の材料と同程度に低い。
【００３９】
タングステン／インジウム原子比が０．０１９未満であると、キャリア電子密度とキャリア電子の移動度がともに低いため高抵抗の膜しか得られず、０．０３４を超えると、キャリア電子密度が高いため、赤外線の透過率が低い膜しか得られない。また、スズ／インジウム原子比が０．０１２を超えると、キャリア電子密度が高いため、赤外線領域の透過率が低い膜しか得られない。
【００４０】
太陽電池用途
上記特性を有する酸化物透明導電膜は、赤外領域での透過率が極めて高く低抵抗であるため太陽電池の窓材として有用である。このような太陽電池の構成の概略を図７に示す。図７で、ガラス基板１の上に、本発明の酸化物透明導電膜を利用した電極膜２、ｐ型アモルファスシリコン膜３、真性アモルファスシリコン膜４、ｎ型アモルファスシリコン膜５、及びアルミニウム電極膜６を形成してある。太陽光線がガラス基板１に入射する。
【００４１】
【実施例】
（実施例１〜７）
所定量のＩｎ２Ｏ３粉末とＷＯ３粉末を様々な割合で混合し、その混合体を成形した後、加熱して焼結して、タングステンを含有する酸化インジウム焼結体を作製した。この焼結体を６インチΦ×５ｍｍｔに加工し、Ｉｎ系合金を用いて無酸素銅製のバッキングプレートに貼り合わせてスパッタリング用ターゲットとした。
【００４２】
直流マグネトロンスパッタリング装置の非磁性体ターゲット用カソードに上記スパッタリング用ターゲットを取り付け、該ターゲットの対向面に厚み１ｍｍの石英ガラス基板を取り付けた。該ターゲットと基板との距離を５０〜８０ｍｍとし、チャンバ内の真空度が１×１０−４Ｐａ以下に達した時点で、純度９９．９９９９重量％のＡｒガスをチャンバ内に導入してガス圧０．２〜１．０Ｐａとし、酸素を０．３〜２％スパッタガス中に導入させて、直流電力３００Ｗをターゲット−基板間に投入して、直流プラズマを発生させてスパッタリングを実施して、厚み１ｍｍの石英ガラス基板を２００〜３００℃に加熱して、３００〜４００ｎｍの膜厚の酸化物透明導電膜を形成した。
【００４３】
種々のタングステン含有量の酸化インジウム焼結体ターゲットから、スパッタリング法でタングステンを含む酸化インジウム薄膜を作製した。得られた酸化物透明導電膜の組成をＩＣＰ発光分析で定量分析し、膜の結晶性をＣｕＫα線を利用したＸ線回折測定で調べた。また各酸化物透明導電膜の比抵抗、キャリア電子濃度、キャリア電子移動度をファンデルパウ法（例えば、、物理工学実験２　半導体技術（上）　庄野克房著　東京大学出版会、ｐ．１０５に記載）によるホール効果測定で求め、更に基板を含めた光透過率を分光光度計で測定した。本発明の実施例１〜７で使用した石英ガラス基板自体の可視光波長領域での平均光透過率は９２％である。
【００４４】
膜の成膜条件、膜の組成、及び比抵抗値とキャリア電子濃度、キャリア電子移動度の測定結果を表１に合わせて示した。
【００４５】
【表１】
2004043851.tif 000002
【００４６】
表１から明らかなように本発明のＷ／Ｉｎ原子比が０．０１９〜０．０３４のタングステンを含む酸化インジウムの薄膜は、キャリア電子濃度が６．２×１０２０ｃｍ−３以下と低く、キャリア電子の移動度が３２ｃｍ２／Ｖｓｅｃ以上と非常に高い、かつ比抵抗が４．６×１０−４Ωｃｍ以下の低電気抵抗率を有していた。実施例１〜７の酸化物透明導電膜は全て結晶性の良い膜であることがＸ線回折測定から明らかとなった。実施例１のＸ線回折パターンを図１に示す。
【００４７】
図１において、ＸＲＤのパターンのピークは、ＪＣＰＤＳカード（６−４１６）記載のビックスバイト型構造の酸化インジウム相のピークと完全に一致した。すなわち、
２１．５度付近のピークは（２１１）面からの回折による。
【００４８】
３０．５度付近のピークは（２２２）面からの回折による。
【００４９】
３３．１度付近のピークは（３２１）面からの回折による。
【００５０】
３５．５度付近のピークは（４００）面からの回折による。
【００５１】
４１．８度付近のピークは（３２２）面からの回折による。
【００５２】
４３．８度付近のピークは（４２２）面からの回折による。
【００５３】
４５．６度付近のピークは（４３１）面からの回折による。
【００５４】
４３．８度付近のピークは（４２２）面からの回折による。
【００５５】
５２．４度付近のピークは（５３０）面と（４３３）面からの回折による。
【００５６】
５５．８度付近のピークは（６１１）面からの回折による。
【００５７】
５９．０度付近のピークは（５４１）面からの回折による。
【００５８】
従って、タングステンが固溶した酸化インジウム相の単層であることを確認できた。
【００５９】
実施例２〜７の酸化物導電膜も図１と同様に酸化インジウムの結晶構造に対応した強い回折ピークがみられ、結晶性の良い酸化インジウムのビックスバイト型構造の酸化物導電膜であることがわかった。また実施例１〜４の膜の光透過特性を図２に示し、また実施例５〜７の光透過特性を図３に示す。
【００６０】
得られた酸化物透明導電膜の表面をカッターナイフで５ｍｍ間隔のクロス状に切れ目を入れ、その後、粘着テープ（ニチバン製）を透明導電膜の表面に貼り付けてから粘着テープをはがしたところ、酸化物透明導電膜は粘着テープに付かず、基板から剥がれなかった。このことから、スパッタリング法で実用的な密着力が得られることがわかった。
【００６１】
（実施例８）
Ｉｎ２Ｏ３粉末とＷＯ３粉末及びＳｎＯ２粉末を原料として、実施例１〜７と同じ条件で、ＷとＳｎを共に含む酸化インジウム焼結体を得た。この焼結体を６インチΦ×５ｍｍｔに加工し、Ｉｎ系合金を用いて無酸素銅製のバッキングプレートに貼り合わせてスパッタリング用ターゲットとした。実施例１〜３と同様の方法で、酸化物透明導電膜を石英基板上に作製し、同様の手順で特性を評価した。その結果を表２に示す。
【００６２】
【表２】
2004043851.tif 000003
【００６３】
表２から明らかなように本発明のＷ／Ｉｎ原子比が０．０２４の割合でタングステンを含み、スズ／インジウム原子比が０．０１２以下の割合でスズを含む酸化インジウムの薄膜は、キャリア電子濃度が３．６×１０２０ｃｍ−３以下と低く、キャリア電子の移動度が５０ｃｍ２／Ｖｓｅｃと非常に高く、かつ比抵抗が３．４×１０−４Ωｃｍの低電気抵抗率を有していた。実施例８の酸化物透明導電膜は、Ｘ線回折測定から実施例１の図１と同様の回折パターンを示し、結晶性の良い酸化インジウム構造の膜であることが明らかとなった。また実施例８の膜の光透過特性を図４に示す。赤外領域での透過率が高いことがわかる。
【００６４】
（比較例１〜３）
従来よく用いられているスズを含む酸化インジウム（ＩＴＯ）焼結体ターゲットを用いて、実施例１〜７と同様の方法でＩＴＯ酸化物透明導電膜を製造した。また、実施例と同様の方法で特性の評価を実施した。その結果を表３に示す。
【００６５】
【表３】
2004043851.tif 000004
【００６６】
比較例１〜３の酸化物透明導電膜は全て結晶性の良い膜であることがＸ線回折測定から明らかとなった。表３から明らかなように、従来のＩＴＯ膜では比抵抗は２．０×１０−４Ωｃｍ以下で低いが、キャリア電子密度が１．１×１０２１ｃｍ−３以上と高い。また比較例１〜３の膜の光透過特性を図５に示すが、キャリア電子密度が高いために１０００ｎｍ以上の波長の赤外領域で透過率の激しい減少がみられ、このような膜を太陽電池の透明電極に用いると、赤外領域の太陽光エネルギーを有効に利用することができない。
【００６７】
（比較例４）
同様に従来よく用いられているゲルマニウムを３％含む酸化亜鉛焼結体ターゲットを用いて、成膜ガスをＡｒガスのみにした以外は実施例１〜８と同じ方法で、ゲルマニウム含有酸化インジウム酸化物透明導電膜を製造した。実施例と同様の評価を実施したところ、比抵抗は１．９×１０−４Ωｃｍで、キャリア電子密度は１．５×１０２１ｃｍ−３でキャリア移動度は２２ｃｍ２／Ｖｓｅｃであった。
【００６８】
また酸化物導電膜の透過特性を図６に示すが、図から明らかなように１０００ｎｍ以上の波長の赤外線領域の光透過率は著しく低いことがわかる。よってこのような膜を太陽電池の光入射側の透明電極に用いると、赤外領域の太陽光エネルギーを有効に利用することができない。
【００６９】
（比較例５）
電子ビーム蒸着法によるタングステン添加の酸化インジウム膜を作製した。実施例１で製造した酸化インジウムにタングステンを添加した焼結体を直径６ｍｍΦ×１０ｍｍｔに加工して蒸着用焼結体タブレットを作った。このタブレットを４×１０−２Ｐａの真空中で電子ビーム加熱して、３００℃に加熱した石英ガラス基板上に約３００ｎｍの透明導電膜を作製した。タブレットと基板間の距離は１５ｃｍとした。得られた膜の組成は、Ｗ／Ｉｎ原子比で比抵抗２．１×１０−４Ωｃｍ、キャリア電子密度は５．１×１０２０ｃｍ−３でキャリア移動度は５７ｃｍ２／Ｖｓｅｃであった。分光光度計による光透過率の波長依存性を測定したところ、１０００ｎｍ以上長波長領域での赤外線領域での透過率は比較例１〜４と比べて良好であった。また膜の結晶性を同様のＸ線回折測定で調べたところ良好であった。得られた透明導電膜の表面をカッターナイフで５ｍｍ間隔のクロス状に切れ目を入れ、その後、粘着テープ（ニチバン製）を透明導電膜の表面に貼り付けてから粘着テープをはがしたところ、透明導電膜も基板から剥がれてしまった。よって電子ビーム蒸着法では実用的な密着力が得られないことがわかった。
【００７０】
【発明の効果】
以上詳述したように、本発明に従えば、可視光領域だけでなく赤外線領域も透過性に優れ、しかも低抵抗値を有する酸化物透明導電膜を提供することができる。本発明の酸化物透明導電膜を各種の太陽電池の光入射側の透明電極に用いることによって、従来では不可能であった赤外線領域の太陽光エネルギーの高効率に利用することができる。
【図面の簡単な説明】
【図１】実施例１の酸化物透明導電膜のＸ線回折パターンを示すグラフである。
【図２】実施例１〜４の酸化物透明導電膜を石英基板上に形成したときの透過率の波長依存性を示すグラフである。
【図３】実施例１〜４の酸化物透明導電膜を石英基板上に形成したときの透過率の波長依存性を示すグラフである。
【図４】実施例８の酸化物透明導電膜を石英基板上に形成したときの透過率の波長依存性を示すグラフである。
【図５】比較例１〜３の酸化物透明導電膜を石英基板上に形成したときの透過率の波長依存性を示すグラフである。
【図６】比較例４の酸化物透明導電膜を石英基板上に形成したときの透過率の波長依存性を示すグラフである。
【図７】本発明の酸化物透明導電膜が適用される太陽電池の概略構成を示す説明図である。
【符号の説明】
１　ガラス基板
２　酸化物透明電極膜
３　ｐ型アモルファスシリコン膜
４　不純物を含まないアモルファスシリコン膜
５　ｎ型アモルファスシリコン膜
６　アルミニウム電極膜
【図１】
2004043851.tif 000005
【図２】
2004043851.tif 000006
【図３】
2004043851.tif 000007
【図４】
2004043851.tif 000008
【図５】
2004043851.tif 000009
【図６】
2004043851.tif 000010
【図７】
2004043851.tif 000011